ФЛЮИДНО-КОНТАКТНЫЙ СПОСОБ, ИЗДЕЛИЕ С ПОКРЫТИЕМ И СПОСОБ НАНЕСЕНИЯ ПОКРЫТИЯ

1. Изделие с покрытием, содержащее
алюминий-содержащую подложку;
первую область на алюминий-содержащей подложке, причем первая область содержит углерод и кремний;
вторую область, дистальную от алюминий-содержащей подложки по сравнению с первой областью, причем вторая область имеет кислород в большей концентрации, по массе, чем первая область;
третью область, дистальную от первой области по сравнению со второй областью, причем третья область содержит аморфный кремний.
2. Изделие с покрытием по п. 1, которое обладает повышенной коррозионной стойкостью при контакте с первым коррозионным флюидом, содержащим по меньшей мере 5%, по массе, HCl по сравнению с алюминий-содержащей подложкой в форме без покрытия.
3. Изделие с покрытием по п. 1, в котором алюминий-содержащая подложка свободна от эффектов термической сенсибилизации, которые возникают при температурах, превышающих 450°С.
4. Изделие с покрытием по п. 1, в котором первая область находится непосредственно на алюминий-содержащей подложке и полностью покрывает все открытые области алюминий-содержащей подложки, вторая область находится непосредственно на первой области и полностью покрывает все открытые области первой области, и третья область находится непосредственно на второй области и полностью покрывает все открытые области второй области.
5. Изделие с покрытием по п. 1, в котором первая область представляет собой термическое химическое осаждение из паровой фазы смеси, содержащей диметилсилан и силан.
6. Флюидно-контактный способ, включающий:
заливку коррозионного флюида, чтобы контактировать с изделием с покрытием, причем изделие с покрытием содержит алюминий-содержащую подложку, первую область на алюминий-содержащей подложке, причем первая область содержит углерод и кремний, вторую область, дистальную от алюминий-содержащей подложки по сравнению с первой областью, причем вторая область содержит кислород в большей концентрации, по массе, чем первая область, и третью область, дистальную от первой области по сравнению со второй областью, причем третья область содержит аморфный кремний.
7. Флюидно-контактный способ по п. 6, в котором изделие с покрытием используют в отраслях аналитического приборостроения.
8. Флюидно-контактный способ по п. 6, в котором изделие с покрытием используют в нефтегазовой отрасли.
9. Флюидно-контактный способ по п. 6, в котором изделие с покрытием используют в транспортировке и логистике.
10. Флюидно-контактный способ по п. 6, в котором изделие с покрытием используют в управлении оборудованием.
11. Флюидно-контактный способ по п. 6, в котором изделие с покрытием используют в пищевой отрасли и производстве напитков.
12. Флюидно-контактный способ по п. 6, в котором изделие с покрытием используют в авиационной, оборонной или аэрокосмической отраслях.
13. Флюидно-контактный способ по п. 6, в котором изделие с покрытием используют в автомобильной отрасли.
14. Флюидно-контактный способ по п. 6, в котором изделие с покрытием используют в медицинской или фармацевтической отраслях.
15. Способ нанесения покрытия, включающий:
размещение алюминий-содержащей подложки внутри закрытой камеры; затем
термическое разложение смеси, содержащей диметилсилан и силан, внутри закрытой камеры, тем самым нанося углерод и кремний на все открытые поверхности внутри закрытой камеры, чтобы создать первую область; затем
термическое окисление первой области, тем самым создавая вторую область, дистальную от алюминий-содержащей подложки по сравнению с первой областью, причем вторая область имеет кислород в большей концентрации, по массе, чем первая область; и затем
термическое разложение силана внутри закрытой камеры, тем самым создавая третью область, дистальную от первой области по сравнению со второй областью, причем третья область содержит аморфный кремний.